(57)【要約】【課題】白金からなる宝飾品の表面に金からなる装飾模様を強固に接着可能な宝飾品の加工方法を提供する。【解決手段】白金からなる指輪の表面に装飾用の溝を形成し（ステップＳ１０２）、溝内に金の地金を載置し（ステップＳ１０３）、地金を加熱して溝内に溶け込ませた（ステップＳ１０４）後、指輪を王水に浸漬する（ステップＳ１０６）ことにより、溝内に金を強固に接着させる。【選択図】図１
2008220699.tif 000002
【特許請求の範囲】
【請求項１】
白金からなる宝飾品の表面に装飾用の溝を形成し、該溝内に金の地金を載置し、該地金を加熱して前記溝内に溶け込ませた後、前記宝飾品の少なくとも前記溝周辺を王水に浸漬することを特徴とする宝飾品の加工方法。
【請求項２】
前記王水は、王水と水とを体積比１：１で混合したものであることを特徴とする請求項１に記載の宝飾品の加工方法。
【請求項３】
前記加熱は、バーナーを使用することを特徴とする請求項１又は２に記載の宝飾品の加工方法。
【請求項４】
前記溝内に金を溶け込ませた後に、前記宝飾品の外表面に倣って金を削り落とすことを特徴とする請求項１乃至３のいずれか１項に記載の宝飾品の加工方法。
【発明の詳細な説明】
【技術分野】
【０００１】
本発明は、指輪などの宝飾品の加工方法に関する。
【背景技術】
【０００２】
従来、指輪などの宝飾品の表面に、文字、図形、絵柄などの装飾模様を施すため、宝飾品の表面に装飾模様を刻印することが行われている。このような加工方法では、刻印された装飾模様が見えにくく、また、磨耗によって磨り減った場合には、更に見えにくくなり、装飾的な価値が出なくなるという課題があった。
【０００３】
そこで、宝飾品の表面に装飾用の溝を形成し、この溝に金などを流し込むことにより、宝飾品の表面に装飾模様を施す技術が開示されている（例えば、特許文献１参照）。
【特許文献１】特開２００３−５２４２５号公報
【発明の開示】
【発明が解決しようとする課題】
【０００４】
しかしながら、装飾品の本体が白金からなり、ここに形成された溝に装飾模様としての金を接着させる場合、白金と金との接着力が弱いため、装飾品の使用中などに溝内に流し込まれた金が剥離してしまうという課題があった。
【０００５】
本発明は、上記の問題に鑑み、白金からなる宝飾品の表面に金からなる装飾模様を強固に接着可能な宝飾品の加工方法を提供することを目的とする。
【課題を解決するための手段】
【０００６】
本発明の特徴は、白金からなる宝飾品の表面に装飾用の溝を形成し、溝内に金の地金を載置し、地金を加熱して溝内に溶け込ませた後、宝飾品の少なくとも溝周辺を王水に浸漬することを特徴とする宝飾品の加工方法である。
【０００７】
この特徴に係る宝飾品の加工方法によると、白金と金とが相溶することにより、白金からなる宝飾品の表面に金からなる装飾模様を強固に接着することができる。
【０００８】
また、本発明の特徴に係る宝飾品の加工方法に使用する王水は、王水と水とを体積比１：１で混合したものであることが好ましい。
【０００９】
この宝飾品の加工方法によると、作業性を向上させることができ、また作業の安全性を高めることができる。
【００１０】
また、本発明の特徴に係る宝飾品の加工方法において、地金の加熱は、バーナーを使用することが好ましい。
【００１１】
この宝飾品の加工方法によると、適温で簡便に地金を溶かすことができる。
【００１２】
また、本発明の特徴に係る宝飾品の加工方法において、溝内に金を溶け込ませた後に、宝飾品の外表面に倣って金を削り落とすことが好ましい。
【００１３】
この宝飾品の加工方法によると、溝内から外側へはみ出た金を除去することができる。
【発明の効果】
【００１４】
本発明によると、白金からなる宝飾品の表面に金からなる装飾模様を強固に接着可能な宝飾品の加工方法を提供することができる。
【発明を実施するための最良の形態】
【００１５】
次に、図面を用いて、本発明の実施の形態を説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。また、図面相互間においても互いの寸法の関係や比率が異なる部分が含まれていることは勿論である。
【００１６】
（宝飾品の加工方法）
本実施形態に係る宝飾品の加工方法について、図１に示すフローチャート及び図２に示す模式図を用いて説明する。
【００１７】
まず、図２（ａ）に示すように、リング本体１０を製造する（図１のステップＳ１０１）。リング本体は、白金（プラチナ）からなる。
【００１８】
次に、図２（ｂ）に示すように、リング本体１０の表面に、レーザーを用いて装飾用の溝１１を形成する（図１のステップＳ１０２）。この溝の形状が、指輪の装飾模様となる。
【００１９】
次に、図２（ｃ）に示すように、溝１１内に金の地金２０を載置する（図１のステップＳ１０３）。ここで、地金２０は、例えば球状又は棒状の固体状のものでもよく、溶融させた液体状のものでもよい。溶融させた液体状のものとした場合は、使用する地金の量が少量でよいため、コスト低下を図ることができる。
【００２０】
次に、バーナー３０を使用して、地金２０を加熱し、溝１１内に溶け込ませる（図１のステップＳ１０４）。このとき、リング本体１０よりも先に溶ける地金２０であることが必要である。このステップＳ１０４において、溝１１内に金２１を接着させることができる。
【００２１】
また、地金２０を溶け込ませた後、図２（ｄ）に示すように、金２１が溝１１内から外側へはみ出る場合がある。このときは、図２（ｅ）に示すように、リング本体１０の外表面に倣って金２１を削り落とす（図１のステップＳ１０５）。このように、金２１を削り落とすことによって、溝に沿った装飾模様とすることができる。
【００２２】
次に、図２（ｆ）に示すように、リング本体１０を王水４０に浸漬することによって、溝１１内に金２１を強固に接着させる（図１のステップＳ１０６）。このとき、指輪全体を王水に浸漬してもよいし、溝の周辺のみを王水に浸漬してもよい。ここで用いる王水は、王水と水とを体積比１：１で混合したものであることが好ましい。また、王水の温度は、４０℃〜５０℃であることが好ましく、浸漬時間は、１分程度が好ましい。
【００２３】
なお、王水とは、濃硝酸と濃塩酸とを１：３の体積比で混合した液体である。酸化力が強く、通常の酸には溶けない金や白金などの貴金属も溶解することができる。濃硝酸と濃塩酸とを混合すると、以下の反応式により、塩化ニトロシルと塩素と水が発生する。
【００２４】
ＨＮＯ3 ＋３ＨＣｌ→ＮＯＣｌ＋Ｃｌ2 ＋２Ｈ2 Ｏ
発生した塩素、塩化ニトロシル、塩酸は、以下の反応式により、金と反応して一酸化窒素を発生させながら錯体を作る。
【００２５】
Ａｕ＋ＮＯＣｌ＋Ｃｌ2 ＋ＨＣｌ→Ｈ［ＡｕＣｌ4 ］＋ＮＯ
そして、最終的に、水分子４つを結晶水に持つＨ［ＡｕＣｌ4 ］＊４Ｈ2 Ｏ（塩化金酸）として溶液中に黄色く析出する。
【００２６】
また、白金の場合は、温めた王水でないと溶けない性質がある。金と同様に、溶けると以下の反応式を経て、橙色の塩化白金酸（Ｈ2 ［ＰｔＣｌ6 ］・６Ｈ2 Ｏ）を生じる。
【００２７】
Ｐｔ＋２ＮＯＣｌ＋Ｃｌ2 ＋２ＨＣｌ→Ｈ2 ［ＰｔＣｌ6 ］＋２ＮＯ
このように王水によって溶けた金と白金は、その境界において相溶する。このため、白金と金とを強固に接着することができる。
【００２８】
（作用及び効果）
本実施形態に係る宝飾品の加工方法によると、白金からなるリング本体１０の表面に装飾用の溝１１を形成し、溝１１内に金の地金２０を載置し、地金２０を加熱して溝１１内に溶け込ませた後、リング本体１０の少なくとも溝１１周辺を王水４０に浸漬するという工程を経ることにより、溝１１内に金２１を強固に接着させることができる。これは、王水との反応により、白金と金とが相溶することで、白金と金、即ち、加熱により接着されたリング本体１０と装飾模様となる金とが更に強固に接着するためである。このようにして形成された白金からなる指輪は、その表面に金からなる装飾模様を強固に保持することができる。
【００２９】
また、使用する王水４０は、王水と水とを体積比１：１で混合したものであることが好ましい。このような割合の王水４０を使用することにより、作業性を向上させることができ、また作業の安全性を高めることができる。即ち、王水の割合が高くなると、王水と反応した金が早く溶け出してしまい、作業者が反応の様子を確認する間もなく色や形状が変化してしまう。また、作業中に王水が周囲に飛んで、作業者の皮膚等に触れると、より危険な状態となる。また、王水の割合が低いと、王水と反応した金が溶け出すのに時間がかかるため、作業性が悪くなってしまう。これに対して、王水と水とを体積比１：１で混合した王水４０を用いた場合には、作業者が反応を様子を確認しながら最適なタイミングでリング本体１０を王水４０から引き揚げることができるので、金の色や形状を良好なものとすることができる。また、作業中に王水が周囲に飛んで、作業者の皮膚等に触れた場合でも、王水の濃度が高い場合に比べて作業者のダメージをより小さすることができる。
【００３０】
また、地金２０の加熱は、どのような方法で行っても構わないが、適温で簡便に地金を溶かすためには、バーナー３０を使用することが好ましい。
【００３１】
また、溝１１から地金２０がはみ出た場合、リング本体１０の外表面に倣って、はみ出た金２１を削り落とすことが好ましい。
【００３２】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００３３】
例えば、上記実施形態では、宝飾品として指輪を例に挙げ説明したが、本発明はこれに限らず、ペンダント、イヤリング、ブレスレットなど他の宝飾品に適用しても構わないことは勿論である。
【００３４】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００３５】
【図１】本実施形態に係る宝飾品の加工方法を示すフローチャートである。
【図２】本実施形態に係る宝飾品の加工方法を説明するための模式図である。
【符号の説明】
【００３６】
１０…リング本体
１１…溝
２０…地金
２１…金
３０…バーナー
４０…王水
【図１】
2008220699.tif 000003
【図２】
2008220699.tif 000004